(57)【要約】【課題】青紫色系光源を露光源として利用して高解像度を実現できる青紫色系光源用電子写真感光体及びこれを備えた電子写真画像形成装置を提供する。【解決手段】本発明は、波長３８０〜４５０ｎｍの青紫色系露光源を利用して前記感光層上に潜像を形成し、感光層の最表面層が電荷発生物質、電荷輸送物質及び結着樹脂を共に含有し、露光波長での前記感光層の透光率が１．０×１０−１〜１．０×１０−３％の範囲内であることを特徴とする電子写真感光体及びこれを備えた電子写真画像形成装置である。これにより、波長３８０〜４５０ｎｍの青紫色系露光源を利用して高解像度の高品質画像を得ることができる。【選択図】図１
2007011356.tif 000002
【特許請求の範囲】
【請求項１】
導電性支持体及び前記導電性支持体上に形成された感光層を含む電子写真感光体であって、
波長３８０〜４５０ｎｍの青紫色系露光源を利用して前記感光層上に潜像を形成し、前記感光層の最表面層が電荷発生物質、電荷輸送物質及び結着樹脂を共に含有し、前記露光波長での前記感光層の透光率が１．０×１０−１〜１．０×１０−３％の範囲内であることを特徴とする、電子写真感光体。
【請求項２】
前記感光層は、結着樹脂内に分散または溶解された電荷発生物質と電荷輸送物質とを含む単層型感光層であることを特徴とする、請求項１に記載の電子写真感光体。
【請求項３】
前記感光層は、
結着樹脂内に分散または溶解された電荷輸送物質を含む電荷輸送層と、
前記電荷輸送層上に形成された電荷発生層であって、結着樹脂内に分散または溶解された電荷発生物質と電荷輸送物質とを含む電荷発生層と、
を備える複層型感光層であることを特徴とする、請求項１に記載の電子写真感光体。
【請求項４】
前記電荷発生物質は、チタニルフタロシアニン系化合物を含み、
前記電荷輸送物質は、アリールアミン系化合物を含む正孔輸送物質及びナフタレンテトラカルボン酸ジイミド系化合物を含む電子輸送物質を共に含むことを特徴とする、請求項１に記載の電子写真感光体。
【請求項５】
導電性支持体及び前記導電性支持体上に形成された感光層を含む電子写真感光体と、
前記電子写真感光体の感光層を帯電させる帯電装置と、
レーザー光を利用する露光により前記電子写真感光体の感光層の表面に静電潜像を形成する露光装置と、
前記静電潜像を現像する現像装置と、
を備えた電子写真画像形成装置であって、
前記電子写真感光体は、
波長３８０〜４５０ｎｍの青紫色系露光源を利用して前記感光層上に潜像を形成し、前記感光層の最表面層は電荷発生物質、電荷輸送物質及び結着樹脂を共に含有し、前記露光波長での前記感光層の透光率は１．０×１０−１〜１．０×１０−３％の範囲内であることを特徴とする、電子写真画像形成装置。
【請求項６】
前記感光層は、結着樹脂内に分散または溶解された電荷発生物質と電荷輸送物質とを含む単層型感光層であることを特徴とする、請求項５に記載の電子写真画像形成装置。
【請求項７】
前記感光層は、
結着樹脂内に分散または溶解された電荷輸送物質を含む電荷輸送層と、
前記電荷輸送層上に形成された電荷発生層であって、結着樹脂内に分散または溶解された電荷発生物質と電荷輸送物質とを含む電荷発生層と、
を備える複層型感光層であることを特徴とする、請求項５に記載の電子写真画像形成装置。
【請求項８】
前記電荷発生物質は、チタニルフタロシアニン系化合物を含み、
前記電荷輸送物質はアリールアミン系化合物を含む正孔輸送物質及びナフタレンテトラカルボン酸ジイミド系化合物を含む電子輸送物質を共に含むことを特徴とする、請求項５に記載の電子写真画像形成装置。
【発明の詳細な説明】
【技術分野】
【０００１】
本発明は、電子写真感光体及びこれを採用した電子写真画像形成装置に係り、より詳細には、青紫色系光源を露光源として利用して高解像度を実現する電子写真感光体とこれを備えた電子写真画像形成装置に関する。
【背景技術】
【０００２】
電子写真画像形成装置の露光用光源として多く利用されている半導体レーザーは、当初よりＡｌＧａＡｓ／ＧａＡｓ系の８００ｎｍ近辺の近赤外領域に発振波長を持つものであった。従来の大部分の電子写真感光体が感度を持つ可視光波長域ではない、このような長波長域の半導体レーザーが選択された理由は、短波長域で安定的に発振する半導体レーザーを得られなかったためである。このために、レーザープリンタ用の電子写真感光体は、複写機用のそれとは異なる独自の発展をなすようになった。すなわち、従来の無機界電子写真感光体の変わりに、長波長域に感度を持つ有機化合物を電荷発生層に利用した複層型電子写真感光体が中心的な役割を担当するようになった。このように、電子写真画像形成装置において、露光用光源と電子写真感光体とは常に密接な関係を持って発展してきた。
【０００３】
近年、電子写真画像形成装置の出力画像の画質を向上させるために高解像度化が加速的に進行しつつある。このような目的のための装置上の対応の一環として、光学的な面での接近は比較的容易である。すなわち、露光ビームのスポット直径を小さくして書き込み密度を高めれば解像度は向上する。しかし、露光源として多く利用される近赤外域に発振波長を持つ半導体レーザーでは、光学系の操作でビーム直径を小さくしても鮮明なスポット輪郭を得難いということが明らかになった。これは、レーザー光の回折限界に起因する回避できない現象である。これを改善するためには、光源の波長を短くすることが有効である。なぜなら、スポット直径Ｄの下限はレーザー光の波長λに正比例する関数であって、次の数式で表示されるためである。
【０００４】
Ｄ＝１．２２λ／ＮＡ
ここで、ＮＡはレンズ開口数を表す。
【０００５】
一方、発振波長の短い発光ダイオード（ＬＥＤ）及び半導体レーザーの開発は順調に進展して既に１９９０年代の初めから６５０ｎｍ近辺に発振波長を持つ赤色半導体レーザーが実用化されている。また、１９９１年には、４５０ｎｍで発光するＺｎＳｅ系レーザーが発表されたが、短寿命の問題点があって実用化には到達できなかった。しかし、１９９３年のＧａＮ系の実用的な青色ＬＥＤが開発され、１９９５年には約４１０ｎｍで発光する長寿命のＧａＮ系青紫色半導体レーザーが開発された。これらは、現在、青色表示装置や高密度光ディスク用の重要な光源として実用化されている。
【０００６】
特許文献１は、このような波長４００〜５００ｎｍの青色系半導体レーザーを利用する電子写真画像形成装置において、感光層の表面に電荷発生物質を含有する電子写真感光体を利用する技術を開示している。この技術は、電荷輸送層を表面層とする一般的な感光体において、電荷輸送層で青色系レーザー光が吸収されて十分な感度を得られないという問題を解決し、また電荷の電荷輸送層内での移動時に発生する電荷拡散による解像度低下を防止するためのものである。
【０００７】
ところが、表面層に電荷発生物質を持つ感光体としては、電気絶縁性の結着樹脂に分散された電荷発生物質である有機顔料を含む単層型感光体、及び結着樹脂に分散された電荷発生物質を含む薄い電荷発生層を電荷輸送層上に形成した複層型感光体がある。このような構成の感光体では、良好な電子写真特性を得るために電荷発生物質の濃度を高く維持しなければならない。しかし、このように電荷発生物質の濃度を高く維持すれば、コロナ放電などの影響により急速な劣化が生じるか、機械的耐久性が低いなどの問題がある。このような問題を解決するものとして、結着樹脂内に分散された電荷発生物質と電荷輸送物質とを含む単層型感光体、及び結着樹脂内に分散された電荷発生物質と電荷輸送物質とを含む厚い電荷発生層を電荷輸送層上に形成した複層型感光体がある。このような感光体では、表面層に電荷発生物質と共に電荷輸送物質を含有するので、電荷発生物質を比較的低濃度とすることができる。したがって、このような形態の感光体は、コロナ放電の影響を受け難く、また結着樹脂の含有量を高めることができるので機械的耐久性も高くてさらに実用的である。
【０００８】
【特許文献１】特開平９−２４００５１号公報
【特許文献２】特開平８−１０６１６５号公報
【発明の開示】
【発明が解決しようとする課題】
【０００９】
しかし、特許文献１に開示されたように、表面層に電荷発生物質と共に電荷輸送物質を含有する感光層を持つ感光体を、青紫色系光源を利用した電子写真画像形成装置に適用する場合、期待するほどの高解像度を得難いということが明らかになった。これは、このような構成の感光体の場合、表面層内の電荷発生物質濃度が低いために、照射された光がある程度感光層内部まで侵入して散乱及び拡散されることが一つの原因であると考えられる。さらに、このような青紫色系光の領域では、電荷発生物質による光吸収と電荷輸送物質による光吸収との両者が混在しているために、単純に電荷発生物質の濃度だけで光吸収量を制御できないという問題がある。実際、特許文献１の実施例によれば、表面層に電荷輸送物質を含む製造例３の感光体が電荷輸送物質を含んでいない他の２個の感光体より青色光領域で低い感度を表しているということはこのためであると考えられる。また、この技術は、出力画像の解像度と感光層の透光率との関係についていかなる教示も示唆もない。したがって、この技術を利用して青紫色系半導体レーザーを利用する電子写真装置で高解像度を得るために、さらに重要な技術的課題を解決する必要がある。
【００１０】
一方、特許文献２は、仮干渉光を露光光とする電子写真装置を利用して、干渉縞のない画像を得ることができる単層型電子写真感光体に関する。このために、特許文献２は、導電性基体上に少なくとも電荷発生物質、有機アクセプタ性化合物及び正孔輸送物質を含む単層型電子写真感光体において、前記感光体の使用波長での透光率を１０％以下としたことを特徴とする単層型電子写真感光体を開示する。しかし、これは、露光波長が７８０ｎｍの近赤外線波長を利用するものであって、画像における干渉縞の発生を防止することを目的として電荷発生物質による光吸収を大きくする技術を開示するものであって、青紫色光領域で大きい光吸収を持つアクセプタ性化合物を使用しているために、アクセプタ性化合物による光吸収により有効な光エネルギーが減少して青紫色光領域では十分な感度が得られない。
【００１１】
そこで、本発明は、このような問題に鑑みてなされたもので、その目的は、青紫色系光源を露光源として利用して高解像度を実現できる実用的な電子写真感光体を提供することにある。
【００１２】
また、本発明が解決しようとする他の目的は、前記電子写真感光体を備えた電子写真画像形成装置を提供することにある。
【課題を解決するための手段】
【００１３】
上記課題を解決するために、本発明のある観点によれば、導電性支持体及び前記導電性支持体上に形成された感光層を含む電子写真感光体であって、波長３８０〜４５０ｎｍの青紫色系露光源を利用して前記感光層上に潜像を形成し、前記感光層の最表面層が電荷発生物質、電荷輸送物質及び結着樹脂を共に含有し、前記露光波長での前記感光層の透光率が１．０×１０−１〜１．０×１０−３％の範囲内であることを特徴とする電子写真感光体が提供される。
【００１４】
また、上記課題を解決するために、本発明の別の観点によれば、導電性支持体及び前記導電性支持体上に形成された感光層を含む電子写真感光体と、前記電子写真感光体の感光層を帯電させる帯電装置と、レーザー光を利用する露光により前記電子写真感光体の感光層の表面に静電潜像を形成する露光装置と、前記静電潜像を現像する現像装置と、を備えた電子写真画像形成装置であって、前記電子写真感光体は、波長３８０〜４５０ｎｍの青紫色系露光源を利用して前記感光層上に潜像を形成し、前記感光層の最表面層は電荷発生物質、電荷輸送物質及び結着樹脂を共に含有し、前記露光波長での前記感光層の透光率は１．０×１０−１〜１．０×１０−３％の範囲内であることを特徴とする電子写真画像形成装置が提供される。
【００１５】
本発明の電子写真感光体及び電子写真画像形成装置において、前記感光層は、結着樹脂内に分散または溶解された電荷発生物質と電荷輸送物質とを含む単層型感光層であってもよい。
【００１６】
本発明の電子写真感光体及び電子写真画像形成装置において、前記感光層は、結着樹脂内に分散または溶解された電荷輸送物質を含む電荷輸送層と、前記電荷輸送層上に形成された電荷発生層であって、結着樹脂内に分散または溶解された電荷発生物質と電荷輸送物質とを含む電荷発生層と、を備える複層型感光層であってもよい。
【００１７】
本発明の電子写真感光体及び電子写真画像形成装置において、前記電荷発生物質はチタニルフタロシアニン系化合物を含み、前記電荷輸送物質はアリールアミン系化合物を含む正孔輸送物質及びナフタレンテトラカルボン酸ジイミド系化合物を含む電子輸送物質を共に含んでいてもよい。
【発明の効果】
【００１８】
本発明の電子写真画像形成装置は、発振波長が３８０〜４５０ｎｍの青紫色系光を光源として利用するために、照射光のスポットの拡散が大幅低下するので高解像度の画像を得るのに有利である。また、このような青紫色系光のレーザー露光源と組み合わせて使われる本発明の電子写真感光体は感光層の光入射面に電荷発生物質を含有するために、感光層の構造面でも高解像度の実現に有利である。また、本発明の電子写真感光体は、前記発振波長の露光源の透光率を特定範囲内に設定することによって、感光体による解像度低下を最小限に抑制しつつ、良好な感光度特性及び機械的特性を達成できるので、特に青紫色系光源用電子写真感光体としてさらに実用的である。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
図１は、本発明の一実施形態による単層型電子写真感光体の概略的な断面図を示す。図１を参照すれば、導電性支持体１上に、結着樹脂内に分散された電荷発生物質と電荷輸送物質とを含む単層型感光層２が形成されている。前記単層型感光層２の厚さは通常約５〜５０μｍ、望ましくは１０〜４０μｍでありうる。単層型感光層２の厚さが５μｍ未満ならば、帯電能及び感度が足りないという問題点があり、５０μｍを超過すれば残留電位が増加するか、応答速度が低下するという問題点がある。
【００２１】
図２は、本発明の他の実施形態による複層型電子写真感光体の概略的な断面図を示す。図２を参照すれば、導電性支持体１上に結着樹脂内に分散された電荷輸送物質を含む電荷輸送層３、及び結着樹脂内に分散された電荷発生物質と電荷輸送物質とを含む電荷発生層４が順次積層された複層型感光層５が形成されている。
【００２２】
前記電荷発生層４の厚さは、望ましくは１〜２０μｍ、さらに望ましくは２〜１０μｍである。電荷発生層４の厚さが１μｍ未満ならば感光度及び機械的耐久性が不十分であり、２０μｍを超過すれば電荷輸送層３とこの電荷発生層４とを合わせた感光層５の総厚さが過度に厚くなって電子写真特性が低下する傾向がある。
【００２３】
前記電荷輸送層３の厚さは、望ましくは２〜１００μｍ、さらに望ましくは５〜５０μｍ、もっとも望ましくは１０〜４０μｍである。電荷輸送層３の厚さが２μｍ未満ならば、その厚さが薄すぎて電荷輸送層３を設けた効果が不十分であり、１００μｍを超過すれば、印刷画像の品質が低下する傾向がある。
【００２４】
このような感光層２、５以外に必要に応じて伝導層、中間層、表面保護層などの機能層がさらに形成されうる。
【００２５】
本発明の電子写真感光体に利用する導電性支持体は、導電性のある材料ならばその種類に特に制限されず、金属、導電性ポリマーなどからなるプレート、ディスク、シート、ベルト、ドラムなどを挙げることができる。前記金属としては、アルミニウム、バナジウム、ニッケル、銅、亜鉛、パラジウム、インジウム、スズ、白金、ステンレススチールまたはクロムなどを挙げることができる。前記ポリマーとしては、ポリエステル樹脂、ポリカーボネート樹脂、ポリアミド樹脂、ポリイミド樹脂、及びこれらの混合物、前記樹脂の製造に使われたモノマーなどの共重合体などに導電性カーボン、酸化スズ、酸化インジウムなどの導電性物質を分散させたものを挙げることができる。金属シートまたは金属を蒸着するか、またはラミネートした有機ポリマーシートなども使われうる。
【００２６】
前記感光層に利用される電荷発生物質は、光源として利用する青紫色系光に感度を持つ材料ならばいずれも使われうる。例えば、アゾ系顔料、キノン系顔料、ペリレン系顔料、インジゴ系顔料、チオインジゴ系顔料、ビスベンゾイミダゾール系顔料、フタロシアニン系顔料、キナクリドン系顔料、キノリン系顔料、レーキ系顔料、アゾレーキ系顔料、アントラキノン系顔料、オキサジン系顔料、ジオキサジン系顔料、トリフェニルメタン系顔料、アズレニウム染料、スクアリリウム系染料、ピリリウム系染料、トリアリルメタン系染料、キサンテン系染料、チアジン系染料、シアニン系染料、ぺリノン系化合物、ポリシクロキノン化合物、ピロロピロール化合物またはナフタロシアニン化合物等の各種有機顔料または有機染料や、またアモルファスシリコン、アモルファスセレン、テルル、セレン−テルル合金、硫化カドミウム、硫化アンチモン、酸化亜鉛、硫化亜鉛などの無機材料を挙げられる。
【００２７】
本発明の電子写真感光体において、電荷発生物質は前記したものを単独で利用できるが、２種以上の電荷発生物質を混合して利用してもよい。
【００２８】
本発明の電子写真感光体において、電荷輸送物質は正孔輸送物質及び／または電子輸送物質を利用することができる。
【００２９】
感光層に使用可能な正孔輸送物質は、低分子化合物としては、例えば、ピレン系、カルバゾール系、ヒドラゾン系、オキサゾール系、オキサジアゾール系、ピラゾリン系、アリールアミン系、アリールメタン系、ベンジジン系、チアゾール系、スチルベン系、ブタジエン系などの化合物を含む。また、感光層に使用可能な正孔輸送物質は、高分子化合物としては、例えば、ポリ−Ｎ−ビニルカルバゾール、ハロゲン化ポリ−Ｎ−ビニルカルバゾール、ポリビニルピレン、ポリビニルアントラセン、ポリビニルアクリジン、ピレン−ホルムアルデヒド樹脂、エチルカルバゾール−ホルムアルデヒド樹脂、トリフェニルメタンポリマー、ポリシランなどを含む。
【００３０】
電子輸送物質は、例えば、ベンゾキノン系、テトラシアノエチレン系、テトラシアノキノジメタン系、フルオレノン系、キサントン系、フェナントラキノン系、無水フタル酸系、ジフェノキノン系、スチルベンキノン系、ナフタレン系、チオピラン系などの電子吸引性低分子化合物を含む。しかし、これらに限定されるものではなく、ｎ型半導体特性を持つ電子輸送性の高分子化合物や顔料なども使われうる。前記ｎ型半導体特性を持つ電子輸送性の高分子化合物としては、主鎖や側鎖として上記電子吸引性の低分子化合物の構造を有する高分子がある。また、有機顔料としては、ペリレン顔料、アンタンスロン顔料、ペリノン顔料、ビスアゾ顔料等があり、無機顔料としては、酸化チタン、酸化亜鉛、硫化カドミウム等がある。
【００３１】
本発明の電子写真感光体において、電荷輸送物質は前記のものを単独で利用できるが、２種以上の電荷輸送物質を混合して利用してもよい。
【００３２】
本発明の電子写真感光体において、結着樹脂としては電気絶縁性のフィルムを形成できるポリマーが望ましい。このようなポリマーは、例えば、ポリカーボネート、ポリエステル、メタクリル樹脂、アクリル樹脂、ポリ塩化ビニル、ポリ塩化ビニリデン、ポリスチレン、ポリビニルアセテート、スチレン−ブタジエン共重合体、塩化ビニリデン−アクリロニトリルポリマー、塩化ビニル−酢酸ビニル共重合体、塩化ビニル−酢酸ビニル−無水マレイン酸共重合体、シリコン樹脂、シリコン−アルキド樹脂、フェノール−ホルムアルデヒド樹脂、スチレン−アルキド樹脂、ポリ−Ｎ−ビニルカルバゾール、ポリビニルブチラル、ポリビニルホルマル、ポリスルホン、カゼイン、ゼラチン、ポリビニルアルコール、エチルセルロース、フェノール樹脂、ポリアミド、カルボキシメチルセルロース、塩化ビニリデン系ポリマーラテックス、ポリウレタンなどを含むが、これらに限定されるものではない。このような結着樹脂は、単独または２種以上混合して使われうる。
【００３３】
前記結着樹脂のうち、本発明者らは、結着樹脂としては、ポリカーボネート樹脂、その中でもビスフェノールＡから誘導されたポリカーボネート−ＡまたはメチルビスフェノルＡから誘導されたポリカーボネート−Ｃよりシクロヘキシリデンビスフェノールから誘導されたポリカーボネート−Ｚを利用することが、この樹脂の高いガラス転移温度及び高い耐摩耗性を利用できて望ましいということを見つけた。
【００３４】
また、このような結着樹脂と共に、加工性、耐環境性や有害な光に対する安定性などを向上させる目的で、分散安定剤、可塑剤、表面改質剤、酸化防止剤、光劣化防止剤などの添加剤が使われうる。
【００３５】
可塑剤としては、例えば、ビフェニル、塩化ビフェニル、テルフェニル、ジブチルフタレート、ジエチレングリコールフタレート、ジオクチルフタレート、トリフェニルリン酸、メチルナフタレン、ベンゾフェノン、塩素化パラフィン、ポリプロピレン、ポリスチレン、各種フッ素炭化水素などを挙げられる。
【００３６】
表面改質剤としては、例えば、シリコンオイル、フッ素樹脂などを挙げられる。
【００３７】
前記酸化防止剤はこれらに限定されるものではないが、ヒンダードフェノール系、硫黄系、ホスホン酸エステル系化合物、亜リン酸エステル系化合物、アミン系化合物などの公知の酸化防止剤を含む。前記光安定剤は、ベンゾトリアゾール系化合物、ベンゾフェノン系化合物、ヒンダードアミン系化合物などの公知の光安定剤を含む。
【００３８】
感光層は、浸漬コーティング法、リングコーティング法、ロールコーティング法、スプレイコーティング法などを利用して形成できる。単層型感光体の場合には結着樹脂、電荷発生物質、正孔輸送物質及び／または電子輸送物質を有機溶剤内に分散または溶解させた単層型感光層形成用組成物を導電性支持体上にコーティングし、約４０〜２００℃で約０．１〜約５時間乾燥して単層型感光層を形成する。複層型感光体の場合には、まず導電性支持体上に結着樹脂、正孔輸送物質及び／または電子輸送物質を有機溶剤内に分散または溶解させた電荷輸送層形成用組成物を導電性支持体上にコーティングし、約４０〜２００℃で約０．１〜５時間乾燥すれば電荷輸送層を形成することができる。次いで、電荷発生物質、正孔輸送物質及び／または電子輸送物質、及び結着樹脂を有機溶剤内に分散または溶解させた電荷発生層形成用組成物を電荷輸送層上に塗布し、約４０〜２００℃で約０．１〜５時間乾燥して電荷発生層を形成することができる。
【００３９】
前記した電荷発生物質、正孔輸送物質、電子輸送物質及び結着樹脂の含有量は特別に制限されず、前記露光波長での感光層の透光率が１．０×１０−１〜１．０×１０−３％になる範囲内で選択されうる。
【００４０】
前記有機溶剤は、結着樹脂の種類によって異なるので最適のものを選択して利用することが望ましい。このような有機溶剤としては、例えば、メタノール、エタノール、ｎ−プロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；テトラヒドロフラン、ジオキサン、メチルセロソルブなどのエーテル類；メチルアセテート、エチルアセテートなどのエステル類；ジメチルスルホキシド、スルホランなどのスルホキシドまたはスルホン類；塩化メチレン、クロロホルム、四塩化炭素、トリクロロエタンなどの脂肪族ハロゲン化炭化水素；ベンゼン、トルエン、キシレン、モノクロロベンゼン、ジクロロベンゼンなどの芳香族類などを含む。
【００４１】
前記露光波長での前記感光層の透光率は、１．０×１０−１〜１．０×１０−３％の範囲内になるように調整される必要がある。透光率が１．０×１０−１％より大きければ照射光が感光層の深部に到達する比率が増加するために、エネルギー散乱による潜像の解像度低下が発生しうるので望ましくない。また、透光率が１．０×１０−３％より小さな場合には、電荷輸送物質による吸収が大きい場合と電荷発生物質の吸収が大きい場合とがあるが、電荷輸送物質による吸収が大きければ電荷発生物質による吸収比率が低下するために、感光度が小さくなるという問題がある。また、電荷発生物質による吸収が大きい場合には、暗伝導性の増加による帯電性の低下及び安定性の劣化が起きて望ましくない。このような透光率を実現するためには、電荷発生物質の濃度を適正化すると同時に電荷輸送物質として３８０〜４５０ｎｍの範囲の波長での吸光度が小さな材料を選択する必要がある。
【００４２】
本発明の電子写真画像形成装置は、通常の帯電、露光、現像、転写、及び定着のプロセスを持つものであり、３８０〜４５０ｎｍの範囲内の発振波長を持つ露光光源を利用する。このような光源としては、ＧａＮ系の半導体レーザーや発光ダイオードを挙げられる。
【００４３】
本発明の電子写真画像形成装置では、発振波長が３８０〜４５０ｎｍの青紫色系光を光源として利用するために、照射光のスポットの拡散は、従来の光源に比べて、理論上２分の１程度まで低減するので非常に高解像度の画像を得ることができる。これに組み合わせて使用する電子写真感光体は、感光層の光入射面に電荷発生物質を含有するために、層配列構造面でも超高解像度の実現に有利である。レーザーを露光用光源とする電子写真画像形成装置に利用されてきた従来の複層型電子写真感光体では、電荷発生層が支持体側にあるために、光照射により発生した電荷は上層の電荷輸送層の内部をドリフト移動して表面に到達して、帯電電荷を中和させて潜像を形成するために、電荷移動に伴う拡散が必然的に生じて解像度の低下は回避できない。また、照射光が電荷輸送層を透過して電荷発生層に到達するまで屈折、散乱などの影響に広がる傾向がある。一方、本発明の電子写真感光体は、感光層の光入射面に電荷発生物質と電荷輸送物質とを含有するために、電荷は感光層の表面近辺で発生し、また発生した電荷は、電子写真感光体の表面に帯電した反対極性の電荷を瞬間的に中和するために電荷移動の距離による損失がなく、記録情報がそのままの形態に確実に潜像に反映されうる。
【００４４】
本発明の感光体は、使われる光源の透光率を特定範囲内に設定することによって感光体による解像度低下を最小限に抑制しつつ、良好な感光度特性及び機械的特性を達成することによって青紫色系光源用電子写真感光体としてさらに実用的である。
【実施例】
【００４５】
以下、実施例によって本発明をさらに具体的に説明するが、これは例示のためのものであって本発明の範囲はこれに限定されるものではない。
【００４６】
（実施例１）
α型チタニルフタロシアニン２質量部とポリカーボネートＺ樹脂（帝人化成（株）製、ＰＡＮＬＩＴＥ  ＴＳ−２０２０）２質量部をクロロベンゼン４６質量部と混合した後、この混合物をサンドミルで１時間粉砕して微細に分散させて分散液を調製した。
【００４７】
次いで、正孔輸送物質として下記式（１）を満たす化合物（１）のアリールアミン系化合物３５質量部及び電子輸送物質として下記式（２）を満たす化合物（２）のナフタレンテトラカルボン酸ジイミド系化合物１５質量部、及びポリカーボネートＺ樹脂５０質量部をクロロホルム３００質量部に溶解させて溶液を調製した。
【００４８】
【化１】
2007011356.tif 000003
【００４９】
【化２】
2007011356.tif 000004
【００５０】
前記分散液と溶液とを１：８の割合で混合してホモジナイザーで均一になるまで分散させて感光層塗布液を得た。この塗布液を直径３０ｍｍのアルミニウム製ドラム上に、リング塗布法で塗布した後、乾燥して厚さ約１５μｍの単層型電子写真感光体ドラムを得た。この感光体の感光層を剥離して紫外可視吸収スペクトロメーターを利用して４０５ｎｍでの透光率を測定した。この透光率は７．５×１０−２％であった。
【００５１】
（実施例２）
実施例１において、前記分散液と溶液との比率を１：４とした以外には、実施例１で説明した方法と同じ方法によって感光体ドラムを製造した。この感光体の４０５ｎｍでの透光率は５．５×１０−３％であった。
【００５２】
（実施例３）
正孔輸送物質として、前記化合物（１）のアリールアミン系化合物４０質量部及びポリカーボネートＺ樹脂６０質量部をクロロホルム３００質量部に溶解させて電荷輸送層形成用溶液を製造した。この溶液を直径３０ｍｍのアルミニウム製ドラム上に、リング塗布法で塗布した後に乾燥して厚さ約８μｍの電荷輸送層を形成した。
【００５３】
次いで、前記実施例１で使用した分散液と溶液とを１：２の割合で混合して電荷発生層形成用分散液を調剤した。次いで、前記電荷輸送層上にこの分散液をリング塗布法で塗布した後、乾燥して厚さ約７μｍの電荷発生層を形成した。
【００５４】
このようにして得られた複層型電子写真感光体ドラムの４０５ｎｍでの透光率は８．９×１０−２％であった。
【００５５】
（比較例１）
電子輸送物質として、前記化合物（２）の化合物の代わりに下記式（３）を満たす化合物（３）のジフェノキノン系化合物を利用した以外には、実施例１で説明した方法と同じ方法によって感光体ドラムを製造した。
【００５６】
【化３】
2007011356.tif 000005
【００５７】
この感光体の４０５ｎｍでの透光率は３．２×１０−４％であった。
【００５８】
（比較例２）
実施例１において、前記分散液と溶液との比率を１：２０とした以外には、実施例１で説明した方法と同じ方法によって感光体ドラムを製造した。この感光体の４０５ｎｍでの透光率は２．４×１０−１％であった。
【００５９】
＜画像評価＞
実施例及び比較例で製造された感光体ドラムを、市販のレーザープリンタを改造した試験器に装着して画像評価を行った。改造した試験器の仕様は次の通りである。
・（＋）コロナ帯電方式、反転現像方式、
・光源として４０５ｎｍのＧａＮ系半導体レーザーを装着した試作ＬＳＵ（Ｌａｓｅｒ  Ｓｃａｎｎｉｎｇ  Ｕｎｉｔ）、
・レーザービームスポット直径：約２０μｍ、
・プリント速度：１６枚／分、
・解像度：１２００ｄｐｉ（ｄｏｔ  ｐｅｒ  ｉｎｃｈ）
【００６０】
前記条件で１ドットによる白黒の細線及び網点画像を印字した後、顕微鏡により画像を拡大してドットの再現性を評価した。また、一辺１０ｍｍの正方形のソリッド画像の濃度（ＩＤ）をＧｒｅｔａｇ  Ｍａｃｂｅｔｈ社製の濃度計ＲＤ−９００を使用し測定した。
【００６１】
表１は、上記実験の結果をまとめたものである。
【００６２】
【表１】
2007011356.tif 000006
【００６３】
表１から分かるように、本発明による実施例１〜３の感光体が、優れた画像特性を表したことに対して、比較例１及び２の感光体は十分な特性を表すことができなかった。透光率の測定値から分かるように、実施例１、２の場合と比較する時、電子輸送材料の構造の異なる特開平９−２４００５１号公報の実施例に該当する比較例１の感光体は、露光波長での透光率が顕著に小さかった。また、この光吸収の大部分が電子輸送物質によることであるために、青紫色系露光波長で高解像度の高品質画像を得るのに不十分であった。比較例１でドットの欠落は中間調電位の増加によることと考えられ、電子輸送物質による光吸収比率の増大により電荷発生効率が低下したことを示唆している。また、透光率が本発明で提示された透光率より大きい比較例２の感光体の場合、画像濃度が低いだけでなく解像度の低下も観察されて本発明が目的とする感光体としては特性が不十分であるということが分かる。
【００６４】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６５】
本発明は、電子写真感光体の関連技術分野に好適に用いられる。
【図面の簡単な説明】
【００６６】
【図１】本発明の一実施形態による単層型感光層を持つ電子写真感光体の模式的な断面図である。
【図２】本発明の他の実施形態による複層型感光層を持つ電子写真感光体の模式的な断面図である。
【符号の説明】
【００６７】
１    導電性支持体
２    感光層
３    電荷輸送層
４    電荷発生層
【図１】
2007011356.tif 000007
【図２】
2007011356.tif 000008